(57)【特許請求の範囲】
【請求項１】
下記式（１）
【化１】
0005748292.tif 000042
（１）
（式中、Ｒｆ基は−ＣdＦ２ｄ−（ＯＣ２Ｆ４）ｅ（ＯＣＦ２）ｆ−ＯＣdＦ２ｄ−であり、Ａは末端が−ＣＦ2Ｈである１価のフッ素含有基であり、Ｑは２価の有機基であり、Ｚはシロキサン結合を有する２〜８価のオルガノポリシロキサン残基であり、Ｒは炭素数１〜４のアルキル基またはフェニル基であり、Ｘは加水分解性基であり、ａは２又は３、ｂは１〜７の整数、ｃは１〜２０の整数であり、αは０または１であり、ｄはそれぞれ独立に０または１〜５の整数、ｅは０〜８０の整数、ｆは０〜８０の整数であり、かつ、ｅ＋ｆ＝５〜１００の整数であり、（ＯＣ２Ｆ４）単位及び（ＯＣＦ２）単位はランダムに結合されていてよい）
で表される直鎖状フルオロオキシアルキレン基含有ポリマー（以下、片末端加水分解性ポリマーと称す）と、
下記式（２）
【化２】
0005748292.tif 000043
（２）
（式中、Ｒｆ、Ｑ、Ｚ、Ｒ、Ｘ、ａ、ｂ、ｃ、及びαは上記式（１）のために定義した構造又は数値から選ばれる）
で表される直鎖状フルオロオキシアルキレン基含有ポリマー（以下、両末端加水分解性ポリマーと称す）を含むフルオロオキシアルキレン基含有ポリマー組成物であって、
片末端加水分解性ポリマーと両末端加水分解性ポリマーとの合計モルに対する両末端加水分解性ポリマーの含有量が０．１モル％以上１０モル％未満であることを特徴とするフルオロオキシアルキレン基含有ポリマー組成物。  
【請求項２】
更に、下記式（３）
【化３】
0005748292.tif 000044
（３）
（式中、Ｒｆ及びＡは、上記式（１）のために定義した構造から選ばれる）
で表されるフルオロオキシアルキレン基含有ポリマー（以下、無官能性ポリマーと称す）を含有し、かつ、片末端加水分解性ポリマーと両末端加水分解性ポリマーと無官能性ポリマーとの合計モルに対する片末端加水分解性ポリマーの割合が８０モル％以上であり、かつ両末端加水分解性ポリマーの割合が０．１モル％以上１０モル％未満であることを特徴とする、請求項１に記載のフルオロオキシアルキレン基含有ポリマー組成物。  
【請求項３】
片末端加水分解性ポリマー、両末端加水分解性ポリマー及び無官能性ポリマーの合計モルに対する無官能性ポリマーの割合が１〜１５モル％である請求項２に記載のフルオロオキシアルキレン基含有ポリマー組成物。
【請求項４】
Ｚが、ケイ素原子２〜５個の直鎖状または環状オルガノポリシロキサン残基である、請求項１〜３のいずれか１項に記載のフルオロオキシアルキレン基含有ポリマー組成物。
【請求項５】
Ｑが、アミド結合、エーテル結合、エステル結合、及びビニル結合からなる群より選ばれる１以上の結合を含んでよい、非置換または置換の、炭素数２〜１２の炭化水素基である、請求項１〜４のいずれか１項に記載のフルオロオキシアルキレン基含有ポリマー組成物。
【請求項６】
加水分解性基Ｘが、炭素数１〜１０のアルコキシ基、炭素数２〜１０のアルキルオキシアルコキシ基、炭素数１〜１０のアシロキシ基、炭素数２〜１０のアルケニルオキシ基、及びハロゲン原子からなる群より選ばれる、請求項１〜５のいずれか１項に記載のフルオロオキシアルキレン基含有ポリマー組成物。
【請求項７】
請求項１〜６のいずれか１項に記載のフルオロオキシアルキレン基含有ポリマー組成物及び／又は該フルオロオキシアルキレン基含有ポリマー組成物の部分加水分解縮合物を含有するフルオロオキシアルキレン基含有ポリマー組成物を含有する表面処理剤。
【請求項８】
請求項１〜６のいずれか１項に記載のフルオロオキシアルキレン基含有ポリマー組成物の製造方法であって、片末端にカルボキシル基を有し、他方の末端にヒドロキシル基を有するフルオロオキシアルキレン基含有ポリマー（以下、片末端カルボキシル基含有ポリマーと称す）及び両末端にヒドロキシル基を有するフルオロオキシアルキレン基含有ポリマー（以下、両末端ヒドロキシル基含有ポリマーと称す）を含有する混合物を吸着処理及び／又は分子蒸留処理し、混合物中の両末端ヒドロキシル基含有ポリマーの含有量を、片末端カルボキシル基含有ポリマー及び両末端ヒドロキシル基含有ポリマーの合計モルに対し０．１モル％以上１０モル％未満にする工程を含むことを特徴とする方法。
【請求項９】
請求項７に記載の表面処理剤で処理された物品。
【請求項１０】
請求項７に記載の表面処理剤で処理された光学物品。
【請求項１１】
請求項７に記載の表面処理剤で処理されたタッチパネルディスプレイ。
【請求項１２】
請求項７に記載の表面処理剤で処理された反射防止フイルム。
【請求項１３】
請求項７に記載の表面処理剤で処理された、ＳｉＯ２処理されたガラス。
【請求項１４】
請求項７に記載の表面処理剤で処理された強化ガラス。
【請求項１５】
請求項７に記載の表面処理剤で処理された石英基板。
【発明の詳細な説明】
【技術分野】
【０００１】
本発明は、フルオロオキシアルキレン基含有ポリマー組成物に関し、詳細には、基材への密着性に優れ、撥水撥油性、低動摩擦性、耐擦傷性に優れた被膜を形成するフルオロオキシアルキレン基含有ポリマー組成物、およびそれを含む表面処理剤、並びに該表面処理剤で処理された物品に関する。
【背景技術】
【０００２】
近年、外観や視認性をよくするためにディスプレイの表面に指紋を付きにくくする技術や、汚れを落とし易くする技術の要求が年々高まってきており、これらの要求に応えることのできる材料の開発が望まれている。特にタッチパネルディスプレイの表面は指紋汚れが付着しやすいため撥水撥油層を設けることが望まれている。しかし従来の撥水撥油層は耐摩耗性が悪く使用中に防汚性能が劣化してしまうという問題点があった。
【０００３】
一般に、パーフルオロオキシアルキレン基含有化合物は、その表面自由エネルギーが非常に小さいために、撥水撥油性、耐薬品性、潤滑性、離型性、防汚性などを有する。その性質を利用して、工業的には紙・繊維などの撥水撥油防汚剤、磁気記録媒体の滑剤、精密機器の防油剤、離型剤、化粧料、保護膜など、幅広く利用されている。しかし、その性質は同時に他の基材に対する非粘着性、非密着性であることを意味しており、基材表面に塗布することはできても、その被膜を密着させることは困難であった。
【０００４】
ガラスや布などの基材表面と有機化合物とを結合させる剤として、シランカップリング剤が良く知られており、各種基材表面のコーティング剤として幅広く利用されている。シランカップリング剤は、１分子中に有機官能基と反応性シリル基（一般にはアルコキシシリル基）を有する。アルコキシシリル基は、空気中の水分などによって自己縮合反応を起こして被膜を形成する。該被膜は、アルコキシシリル基がガラスや金属などの表面と化学的・物理的に結合することにより耐久性を有する強固な被膜となる。
【０００５】
特許文献１は、下記式で示されるフルオロアミノシラン化合物を記載しており、ガラスに対する高い撥水撥油性を実現している。しかし、該化合物はパーフルオロオキシアルキレン鎖が短く、潤滑性、離型性、防汚性を十分に出すことができない。
【化１】
0005748292.tif 000002
（式中、Ｒ２、Ｒ３は炭素数１〜４のアルキル基、Ｒ１はＣＨ２ＣＨ２ＣＨ２又はＣＨ２ＣＨ２ＮＨＣＨ２ＣＨ２ＣＨ２、ｈは０〜８の整数、ｉは２又は３である）
【０００６】
特許文献２は、下記式で示される分岐状の長鎖パーフルオロオキシアルキレン基を含有するパーフルオロポリエーテル変性アミノシランを記載している。該パーフルオロポリエーテル変性アミノシランは撥水撥油角が高いが、主鎖に分岐構造を有するため汚れ拭取り性や潤滑性が十分ではない。
【化２】
0005748292.tif 000003
（式中、Ｘは加水分解性基、Ｒ４は一価炭化水素基、Ｒ６は水素原子又は一価炭化水素基、Ｒ５はＮＨ基を介在してもよいアルキレン基を示す。ｊは１４〜４９の整数、ｋは２又は３である。）
【０００７】
特許文献３は、下記式で示される直鎖状のパーフルオロオキシアルキレン基を含有するパーフルオロポリエーテル変性シランを記載している。該パーフルオロポリエーテル変性シランで処理したレンズや反射防止膜は、滑り性、離型性、及び耐摩耗性に優れるが、両末端が基材に固定されるため潤滑性が不十分である。
【化３】
0005748292.tif 000004
（式中、Ｒｆは二価の直鎖型パーフルオロポリエーテル基、Ｒは炭素数１〜４のアルキル基又はフェニル基、Ｘは加水分解性基、ｌは０〜２、ｍは１〜５の整数、ａは２又は３である。）
【０００８】
特許文献４は、潤滑性を向上させた処理剤として下記式に示されるパーフルオロポリエーテル変性シランを記載している。しかし、該化合物は末端にフッ素含有基を有さないため撥水撥油性、低動摩擦性、離型性に劣っている。
【化４】
0005748292.tif 000005
（式中、Ｒｆは２価のパーフロロエーテル残基を含む基、Ｑは２価の有機基、Ｚ１及びＺ２はオルガノポリシロキサン残基、Ａは末端反応性シリル基を有する一価の基を示す。αは１〜８の整数、βは０より大きく２未満の数である。）
【先行技術文献】
【特許文献】
【０００９】
【特許文献１】特開昭５８−１６７５９７号公報
【特許文献２】特開２０００−１４３９９１号公報
【特許文献３】特開２００３−２３８５７７号公報
【特許文献４】特開２００７−２９７５８９号公報
【発明の概要】
【発明が解決しようとする課題】
【００１０】
タッチパネルディスプレイの表面に被覆する撥水撥油層は、傷付き防止性及び指紋拭取り性の観点から動摩擦係数が低いことが望ましく、耐擦傷性に優れ、かつ動摩擦係数が低い撥水撥油層の開発が要求されている。本発明者らは先に、一方の片末端にフッ素原子を有し他方の片末端に加水分解性基を有するフルオロオキシアルキレン基含有ポリマーと、両末端に加水分解性基を有するフルオロオキシアルキレン基含有ポリマーの混合物より成るフルオロオキシアルキレン基含有ポリマー組成物を発明したが（特願２００９−２４７０３２）、該組成物から形成される膜は耐擦傷性が十分ではない。そこで本発明は、耐擦傷性及び低動摩擦性に優れた撥水撥油層を形成することができるフルオロオキシアルキレン基含有ポリマー組成物を提供することを目的とする。
【課題を解決するための手段】
【００１１】
主鎖にフルオロオキシアルキレン構造を有し、分子鎖の片末端に加水分解性基を含有する直鎖状ポリマーは、両末端に加水分解性基を含有する直鎖状ポリマーと比較して膜に優れた耐擦傷性を付与することができる。また−（ＯＣ２Ｆ４）ｅ（ＯＣＦ２）ｆＯ−を主鎖構造とするフルオロオキシアルキレン基含有ポリマーは動摩擦係数が低い。本発明者らは、上記課題を解決すべく鋭意検討した結果、−（ＯＣ２Ｆ４）ｅ（ＯＣＦ２）ｆＯ−を主鎖構造とし、片末端に加水分解性基を有するフルオロオキシアルキレン基含有ポリマーと両末端に加水分解性基を有するフルオロオキシアルキレン基含有ポリマーの混合物より成る組成物において、両末端に加水分解性基を有するフルオロオキシアルキレン基含有ポリマーを０．１モル％以上１０モル％未満で含有する組成物が耐擦傷性及び低動摩擦性に優れた撥水撥油層を形成できる事を見出し本発明に至った。
【００１２】
即ち、本発明は、下記式（１）
【化５】
0005748292.tif 000006
（１）
（式中、Ｒｆ基は−ＣdＦ２ｄ−（ＯＣ２Ｆ４）ｅ（ＯＣＦ２）ｆ−ＯＣdＦ２ｄ−であり、Ａは末端が−ＣＦ2Ｈである１価のフッ素含有基であり、Ｑは２価の有機基であり、Ｚはシロキサン結合を有する２〜８価のオルガノポリシロキサン残基であり、Ｒは炭素数１〜４のアルキル基またはフェニル基であり、Ｘは加水分解性基であり、ａは２又は３、ｂは１〜７の整数、ｃは１〜２０の整数であり、αは０または１であり、ｄはそれぞれ独立に０または１〜５の整数、ｅは０〜８０の整数、ｆは０〜８０の整数であり、かつ、ｅ＋ｆ＝５〜１００の整数であり、（ＯＣ２Ｆ４）単位及び（ＯＣＦ２）単位はランダムに結合されていてよい）
で表される直鎖状フルオロオキシアルキレン基含有ポリマー（以下、片末端加水分解性ポリマーと称す）と、
下記式（２）
【化６】
0005748292.tif 000007
（２）
（式中、Ｒｆ、Ｑ、Ｚ、Ｒ、Ｘ、ａ、ｂ、ｃ、及びαは上記式（１）のために定義した構造又は数値から選ばれる）
で表される直鎖状フルオロオキシアルキレン基含有ポリマー（以下、両末端加水分解性ポリマーと称す）を含むフルオロオキシアルキレン基含有ポリマー組成物であって、
片末端加水分解性ポリマーと両末端加水分解性ポリマーとの合計モルに対する両末端加水分解性ポリマーの含有量が０．１モル％以上１０モル％未満であることを特徴とするフルオロオキシアルキレン基含有ポリマー組成物である。  
【００１３】
さらに本発明は、一方の末端にカルボキシル基を有し、他方の末端にヒドロキシル基を有するフルオロオキシアルキレン基含有ポリマー（以下、片末端カルボキシル基含有ポリマーと称す）及び両末端にヒドロキシル基を有するフルオロオキシアルキレン基含有ポリマー（以下、両末端ヒドロキシル基含有ポリマーと称す）を含有する混合物を吸着処理及び／又は分子蒸留処理し、混合物中の両末端ヒドロキシル基含有ポリマーの含有量を、片末端カルボキシル基含有ポリマー及び両末端ヒドロキシル基含有ポリマーの合計モルに対し０．１モル％以上１０モル％未満にする工程を含むことを特徴とする上記フルオロオキシアルキレン基含有ポリマー組成物の製造方法を提供する。  
【発明の効果】
【００１４】
本発明のフルオロオキシアルキレン基含有ポリマー組成物の硬化物から形成される膜は動摩擦係数が低く、撥水撥油性及び耐摩耗性に優れ、特に耐擦傷性に優れる。従って、本発明のフルオロオキシアルキレン基含有ポリマー組成物を含有する表面処理剤で処理することによって、各種物品に優れた撥水撥油性、低動摩擦性、耐摩耗性及び耐擦傷性を付与することができる。
【発明を実施するための形態】
【００１５】
本発明は、上記式（１）で示される片末端加水分解性ポリマーと上記式（２）で示される両末端加水分解性ポリマーとを含有するフルオロオキシアルキレン基含有ポリマー組成物であり、片末端加水分解性ポリマーと両末端加水分解性ポリマーとの合計モルに対する両末端加水分解性ポリマーの含有量が０．１モル％以上１０モル％未満、好ましくは０．３〜９．９モル％、より好ましくは０．５〜９．８モル％、さらに好ましくは１〜９．７モル％であることを特徴とする。両末端加水分解性ポリマーの含有量が前記範囲内であることにより、耐擦傷性に優れる膜を形成することができる。また、フルオロオキシアルキレン基含有ポリマーが−ＣdＦ２ｄ−（ＯＣ２Ｆ４）ｅ（ＯＣＦ２）ｆ−ＯＣdＦ２ｄ−を主鎖構造とすることによって、動摩擦係数の低い膜を形成することができる。前記式において、ｄはそれぞれ独立に０または１〜５の整数、ｅは０〜８０の整数、ｆは０〜８０の整数であり、かつ、ｅ＋ｆ＝５〜１００の整数であり、繰り返し単位（即ち、（ＯＣ２Ｆ４）単位及び（ＯＣＦ２）単位）はランダムに結合されていてよい。ｅ＋ｆは、好ましくは１０〜８０、より好ましくは１５〜６０である。ｅ＋ｆが上記上限値より大きいと密着性や硬化性が悪くなる可能性があり、上記下限値より小さいとフルオロオキシアルキレン基の特徴を十分に発揮することができない。
【００１６】
上記式（１）において、Ａは末端が−ＣＦ2Ｈである１価のフッ素含有基である。好ましくは炭素数１〜６の直鎖状フルオロアルキル基であり、中でも−ＣＦ２Ｈ基が好ましい。
【００１７】
上記式（１）及び（２）において、Ｘは互いに異なっていてよい加水分解性基である。このようなＸとしては、メトキシ基、エトキシ基、プロポキシ基、ブトキシ基などの炭素数１〜１０のアルコキシ基、メトキシメトキシ基、メトキシエトキシ基などの炭素数２〜１０のアルキルオキシアルコキシ基、アセトキシ基などの炭素数１〜１０のアシロキシ基、イソプロペノキシ基などの炭素数２〜１０のアルケニルオキシ基、塩素原子、臭素原子、及びヨウ素原子などのハロゲン原子などが挙げられる。中でもメトキシ基、エトキシ基、イソプロペノキシ基、塩素原子が好適である。
【００１８】
上記式（１）及び（２）において、Ｒは、炭素数１〜４のアルキル基、又はフェニル基であり、中でもメチル基が好適である。ａは２又は３であり、反応性、基材に対する密着性の観点から、３が好ましい。ｂは１〜７、好ましくは１〜４の整数、ｃは１〜２０の整数、好ましくは２〜１６の整数、さらに好ましくは６〜１２の整数である。
【００１９】
上記式（１）及び（２）において、Ｑは２価の有機基であり、Ｒｆ基とＺ基との連結基、またはＲｆ基と−（ＣＨ２）ｃ−基との連結基である。好ましくは、アミド結合、エーテル結合、エステル結合、又はビニル結合から成る群より選ばれる１以上の結合を含んでよい炭素数２〜１２の有機基、好ましくは前記結合を含んでよい、非置換または置換の、炭素数２〜１２の炭化水素基であり、炭化水素基の水素原子の一部が塩素、フッ素、臭素等のハロゲン原子で置換されていてもよく、例えば下記の基が挙げられる。
【００２０】
【化７】
0005748292.tif 000008
【００２１】
上記式（１）及び（２）において、Ｚはシロキサン結合を有する２〜８価のオルガノポリシロキサン残基であり、ケイ素原子数２〜１３個、好ましくは、ケイ素原子数２〜５個の直鎖状または環状オルガノポリシロキサン残基である。但し、２つのケイ素原子がアルキレン基で結合されたシルアルキレン構造、即ちＳｉ−（ＣＨ２）ｎ−Ｓｉ、を含んでよい（前記式においてｎは２〜６の整数）。本発明のフルオロオキシアルキレン基含有ポリマー組成物は、分子中にシロキサン結合を有することにより耐摩耗性、耐擦傷性に優れたコーティングを与えることができる。
【００２２】
該オルガノポリシロキサン残基は、炭素数１〜８、より好ましくは炭素数１〜４のアルキル基、又はフェニル基を有するものが良い。また、シルアルキレン結合におけるアルキレン基は、炭素数２〜６、好ましくは炭素数２〜４であるのが良い。このようなＺとしては、下記に示されるものが挙げられる。
【００２３】
【化８】
0005748292.tif 000009
【００２４】
【化９】
0005748292.tif 000010
【００２５】
【化１０】
0005748292.tif 000011
【００２６】
【化１１】
0005748292.tif 000012
【００２７】
【化１２】
0005748292.tif 000013
【００２８】
本発明のフルオロオキシアルキレン基含有ポリマー組成物は、さらに下記式（３）
【化１３】
0005748292.tif 000014
（３）
（式中、Ｒｆ及びＡは前記式（１）及び（２）のために記載した構造から選ばれる）
で表されるフルオロオキシアルキレン基含有ポリマー（以下、無官能性ポリマーと称す）を含有していてもよい。
【００２９】
本発明のフルオロオキシアルキレン基含有ポリマー組成物が上記無官能性ポリマーを含有する場合には、前述した片末端加水分解性ポリマー、両末端加水分解性ポリマー、及び当該無官能性ポリマーの合計モルに対する片末端加水分解性ポリマーの割合が８０モル％以上、好ましくは８４モル％以上、より好ましくは８８モル％以上であり、かつ両末端加水分解性ポリマーの割合が０．１モル％以上１０モル％未満、好ましくは０．３〜９．５モル％、より好ましくは０．５〜９．２モル％、さらに好ましくは１〜９モル％である。特には、無官能性ポリマーの割合が１〜１５モル％、好ましくは２〜１０モル％であるのがよい。
【００３０】
本発明のフルオロオキシアルキレン基含有ポリマー組成物は、片末端にカルボキシル基を有し、他方の末端にヒドロキシル基を有するフルオロオキシアルキレン基含有ポリマー（以下、片末端カルボキシル基含有ポリマーと称す）と、両末端にヒドロキシル基を有するフルオロオキシアルキレン基含有ポリマー（以下、両末端ヒドロキシル基含有ポリマーと称す）を含む混合物から製造される。該混合物は両末端にカルボキシル基を有するフルオロオキシアルキレン基含有ポリマー（以下、両末端カルボキシル基含有ポリマーと称す）を含んでいてもよく、例えば下記（ａ）〜（ｃ）に示すポリマーの混合物が挙げられる（式中、Ｒｆ１基は−（ＯＣ２Ｆ４）ｅ（ＯＣＦ２）ｆＯ−であり、ｅ及びｆは上述の通り）。
【化１４】
0005748292.tif 000015
【００３１】
上記混合物は両末端にカルボキシル基を有するフルオロオキシアルキレン基含有ポリマーを、金属水素化物を用いた還元反応、あるいは貴金属触媒を用いた接触水素化反応に供し、末端カルボキシル基をヒドロキシル基にすることで得られる。当該反応において添加する触媒の量を調整することによりヒドロキシル基の導入率を適宜調整することができる。
【００３２】
本発明のフルオロオキシアルキレン基含有ポリマー組成物の製造方法は、片末端カルボキシル基含有ポリマーおよび両末端ヒドロキシル基含有ポリマーを含有する混合物を、吸着処理及び／または分子蒸留処理し、混合物中の両末端ヒドロキシル基含有ポリマーの含有量を、片末端カルボキシル基含有ポリマーおよび両末端ヒドロキシル基含有ポリマーの合計モルに対し０．１モル％以上１０モル％未満、好ましくは０．３〜９．９モル％、より好ましくは０．５〜９．８モル％、さらに好ましくは１〜９．７モル％とする工程を含むことを特徴とする。従来、−（ＯＣ２Ｆ４）ｅ（ＯＣＦ２）ｆＯ−を主鎖構造とするフルオロオキシアルキレン基含有ポリマーであって、片末端に加水分解性基を含有するポリマーを高濃度で含有する組成物を製造するのは困難であった。本発明の製造方法は、上記工程を含むことにより、片末端加水分解性ポリマーと両末端加水分解性ポリマーとの合計モルに対する両末端加水分解性ポリマーの割合が０．１モル％以上１０モル％未満であるフルオロオキシアルキレン基含有ポリマー組成物を製造することを可能にする。  
【００３３】
吸着処理は、例えば陰イオン交換樹脂等の酸吸着剤を使用する方法が挙げられる。吸着処理工程の例としては、先ず、フッ素系溶媒で分散させた陰イオン交換樹脂と、片末端カルボキシル基含有ポリマーおよび両末端ヒドロキシル基含有ポリマーを含有する混合物を攪拌・混合し、陰イオン交換樹脂に末端にカルボキシル基を有するポリマーを吸着させる。次いで、フッ素系溶媒で樹脂を洗浄することにより両末端ヒドロキシル基含有ポリマーを取り除く。その後、フッ素系溶媒及び強酸によりカルボキシル基含有ポリマーを吸着した陰イオン交換樹脂を洗い流す。該洗浄工程により強酸が陰イオン交換樹脂に吸着され、代わりにカルボキシル基を末端に有するポリマーがフッ素系溶媒中に溶出される。尚、混合物が両末端カルボキシル基含有ポリマーを含有する場合には、両末端カルボキシル基含有ポリマーより片末端カルボキシル基含有ポリマーの方が先に溶出される。上記方法により、片末端カルボキシル基含有ポリマーを高濃度で含有する組成物を得ることができる。
【００３４】
酸吸着剤はポリマーの混合物１００ｇに対し１０〜５００ｇ使用するのがよい。両末端ヒドロキシル基含有ポリマーを取り除く工程での攪拌処理条件は好ましくは１０〜４０℃で、１〜４８時間である。フッ素系溶媒及び強酸で樹脂を洗い流す工程は、フッ素系溶媒と樹脂とを混合した中へ強酸を適量、例えば５０ｇ加え１０〜３０℃で０．５〜３時間攪拌することによって行う。該工程に用いる強酸は特に制限されないが、例えば塩酸が使用できる。攪拌した後、混合液を静置するとフッ素系溶媒層（下層）と、強酸と樹脂の混合層（上層）に分かれるため、フッ素系溶媒層を分取する。フッ素系溶媒を減圧留去し、片末端カルボン酸基含有ポリマーを高濃度で含有する組成物が得られる。
【００３５】
陰イオン交換樹脂は各種公知のもの、例えば強塩基性（Ｉ型、ＩＩ型）、弱塩基性のものを特に制限なく用いることができ、具体的には、スチレン−ジビニルベンゼン系架橋ポリスチレンや、アクリル酸系ポリアクリレート、エーテル基またはカルボニル基を導入した耐熱性芳香族ポリマー等を母体とし、陰イオン交換基としてアミノ基や置換アミノ基、第４級アンモニウム基、カルボキシル基等を導入したものが用いられる。該陰イオン交換樹脂の市販品としては、例えばＢ２０−ＨＧ（オルガノ社製）、ダイヤイオンＳＡシリーズ、ＰＡ３００シリーズ、ＰＡ４００シリーズ、ＵＢＡ１２０、ＨＰＡ２５（三菱化学社製）等が挙げられる。
【００３６】
分子蒸留処理に使用する分子蒸留装置は、例えばポット分子蒸留装置、流下膜式分子蒸留装置、遠心式分子蒸留装置、実験遠心式分子蒸留装置等が挙げられる。処理条件は適宜選択すればよいが、好ましくは圧力１０−５Ｐａ〜１０−１Ｐａ、温度は１５０〜４００℃である。該方法では、分子末端に官能基が少ない方が温和な条件で蒸発する。また、ヒドロキシル基（−ＣＦ２ＯＨ）の方がカルボキシル基（−ＣＦ２ＣＯＯＨ）より先に分取されてくる。従って、先ず両末端ヒドロキシル基含有ポリマーを分取し、次に片末端カルボキシル基含有ポリマーを分取することができる。該方法では、次いで各成分を所望の比率となるように混合する工程を含んでいてよい。当該工程により、片末端カルボキシル基含有ポリマーを高濃度で含有する組成物を得ることができる。尚、吸着処理及び分子蒸留処理は組み合わせて行ってもよい。
【００３７】
吸着処理及び／または分子蒸留処理によって得られた組成物中の片末端カルボキシル基含有ポリマー、両末端ヒドロキシル基含有ポリマー及び両末端カルボキシル基含有ポリマーの含有比率は、例えば下記に示す方法により決定できる。まず、混合物をフッ素系溶剤に溶解させ、酸吸着剤(例えば、キョーワード５００（協和化学社製）などのハイドロタルサイト系イオン交換樹脂等)に両末端カルボキシル基含有ポリマーと片末端カルボキシル基含有ポリマーを吸着させ、両末端ヒドロキシル基含有ポリマーのみを分取して、混合物中の両末端ヒドロキシル基含有ポリマーの含有比率を決定する。その後、１９Ｆ-ＮＭＲにより測定される−ＣＦ2ＯＨと−ＣＦ２ＣＯＯＨのモル比率により、両末端カルボキシル基含有ポリマーと片末端カルボキシル基含有ポリマーの含有比率を決定する。
【００３８】
以下に、本発明のフルオロオキシアルキレン基含有ポリマー組成物の製造方法をさらに詳細に説明する。
【００３９】
両末端にカルボン酸を有するフルオロオキシアルキレン基含有ポリマーを、金属水素化物を用いた還元、あるいは貴金属触媒を用いた接触水素化に供し、末端カルボキシル基の一部をヒドロキシル基にする工程は従来公知の方法に従えばよい。金属水素化物としては水素化ビス（２−メトキシエトキシ）アルミニウムナトリウム等が使用できる。貴金属触媒としてはルテニウムが使用できる。該工程で得られたポリマーの混合物を上述した吸着処理及び／又は分子蒸留処理に供し、片末端カルボキシル基含有ポリマーを高濃度で含有するポリマー組成物を調製する。
【００４０】
次に、ポリマーの末端ヒドロキシル基に末端に炭素-炭素二重結合を有する炭化水素基を導入する。導入方法は従来公知の方法に従えばよい。末端に炭素-炭素二重結合を有する炭化水素基としては、例えば炭素数２〜２１のアルケニル基が挙げられる。例えば、ポリマー組成物と臭化アリル等のハロゲン化アルケニル化合物を硫酸水素テトラブチルアンモニウムの存在下で反応させた後、水酸化ナトリウムを滴下してアルカリ性にすることで、ポリマーの末端にアリル基等のアルケニル基が導入される。また、当該工程においてポリマーの末端ＣＦ２ＣＯＯＨ基はＣＦ２Ｈ基となる。例えば、下記に示すようなポリマー組成物が製造される（式中、Ｒｆ１は上述の通り）。
【化１５】
0005748292.tif 000016
【００４１】
次に、末端に炭素-炭素二重結合を有するポリマーに加水分解性シリル基を導入する。導入は、上記炭素-炭素二重結合を導入する工程により得られたポリマー組成物と、一方の末端にＳｉＨ基を有し他方の末端に加水分解性基を有する有機ケイ素化合物を付加反応させることにより行う。加水分解性基はＸのために上述したものが挙げられる。該有機ケイ素化合物としては、末端アルコキシ基含有オルガノハイドロジェンシラン等が挙げられる。例えば、上記（ａ’）〜（ｃ’）で示されるポリマーを含む組成物にトリメトキシシラン（ＨＳｉ（ＯＣＨ３）３）を付加反応させた場合には、下記に示すような組成物が製造される（式中、Ｒｆ１は上述の通り）。付加反応は公知の反応条件で行えばよく、付加反応触媒、例えば白金族化合物の存在下で行えばよい。
【００４２】
【化１６】
0005748292.tif 000017
【００４３】
また、当該付加反応工程は、脂肪族不飽和基を導入する工程により得られたポリマー組成物とＳｉＨ結合を多数有する有機ケイ素化合物、例えば２〜８個のＳｉＨ基を有する有機ケイ素化合物を反応させて行ってもよい。該反応によって得られるポリマーは分子中にＳｉＨ基を多数有する。該ポリマーと、脂肪族不飽和結合及び加水分解性基を有する有機ケイ素化合物、例えばビニルトリメトキシシラン等とを反応させることにより、ポリマーの末端に導入する加水分解性基の数を増やすことができる。
【００４４】
また、当該付加反応工程は、脂肪族不飽和基を導入する工程により得られたポリマー組成物と、テトラメチルジシロキサン（ＨＭ）とビニルトリメトキシシラン（ＶＭＳ）の１：１付加反応物とを付加反応させることにより行ってもよい。該反応により、下記に示すような、パーフルオロオキシアルキレン基と末端の加水分解性シリル基とがシロキサン構造を介して連結しているポリマーを含有する組成物を得ることができる（式中、Ｒｆ１は上述の通り）。付加反応は公知の反応条件で行えばよく、付加反応触媒、例えば白金族化合物の存在下で行えばよい。
【００４５】
【化１７】
0005748292.tif 000018
【００４６】
本発明はさらに、上記方法により製造されるフルオロオキシアルキレン基含有ポリマー組成物を含有する表面処理剤を提供する。該表面処理剤は、フルオロオキシアルキレン基含有ポリマー組成物の末端加水分解性基を予め公知の方法により部分的に加水分解し、縮合させて得られる部分加水分解縮合物を含んでいてもよい。
【００４７】
表面処理剤には、必要に応じて、加水分解縮合触媒、例えば、有機錫化合物（ジブチル錫ジメトキシド、ジラウリン酸ジブチル錫など）、有機チタン化合物（テトラｎ−ブチルチタネートなど）、有機酸（酢酸、メタンスルホン酸、フッ素変性カルボン酸など）、無機酸（塩酸、硫酸など）を添加してもよい。これらの中では、特に酢酸、テトラｎ−ブチルチタネート、ジラウリン酸ジブチル錫、フッ素変性カルボン酸などが望ましい。添加量は触媒量であり、通常、フルオロオキシアルキレン基含有ポリマー組成物及び／又はその部分加水分解縮合物１００質量部に対して０．０１〜５質量部、特に０．１〜１質量部である。
【００４８】
表面処理剤は溶媒を含んでよい。溶媒としては、フッ素変性脂肪族炭化水素系溶媒（パーフルオロヘプタン、パーフルオロオクタンなど）、フッ素変性芳香族炭化水素系溶媒（ｍ−キシレンヘキサフルオライド、ベンゾトリフルオライド、１，３−ビス（トリフルオロメチル）ベンゼンなど）、フッ素変性エーテル系溶媒（メチルパーフルオロブチルエーテル、エチルパーフルオロブチルエーテル、パーフルオロ（２−ブチルテトラヒドロフラン）など）、フッ素変性アルキルアミン系溶媒（パーフルオロトリブチルアミン、パーフルオロトリペンチルアミンなど）、炭化水素系溶媒（石油ベンジン、ミネラルスピリッツ、トルエン、キシレンなど）、ケトン系溶媒（アセトン、メチルエチルケトン、メチルイソブチルケトンなど）を例示することができる。中でも、溶解性、濡れ性などの点で、フッ素変性された溶媒が望ましく、特には、１，３−ビス（トリフルオロメチル）ベンゼン、ｍ−キシレンヘキサフルオライド、パーフルオロ（２−ブチルテトラヒドロフラン）、パーフルオロトリブチルアミン、及びエチルパーフルオロブチルエーテルが好ましい。
【００４９】
上記溶媒はその２種以上を混合してもよく、フルオロオキシアルキレン基含有ポリマー及びその部分加水分解縮合物を均一に溶解させることが好ましい。なお、溶媒に溶解させるフルオロオキシアルキレン基含有ポリマー組成物の最適濃度は、表面処理剤の使用方法に応じて適宜選択すればよく制限されるものではない。通常は０．０１〜３０重量％、好ましくは０．０２〜２０重量％、更に好ましくは０．０５〜５重量％となるように溶解させる。
【００５０】
表面処理剤は、刷毛塗り、ディッピング、スプレー、蒸着処理など公知の方法で基材に施与することができる。蒸着処理時の加熱方法は特に限定されるものではなく、例えば抵抗加熱方式、または電子ビーム加熱方式を使用することができる。硬化条件は表面処理方法に応じて適宜選択すればよい。例えば刷毛塗りやディッピングで施与する場合は、室温（２０±１５℃）から２００℃の範囲が望ましい。また、硬化は加湿下で行われることが反応を促進する上で望ましい。硬化被膜の膜厚は、処理する基材の種類により適宜選定されるが、通常０．１ｎｍ〜１００ｎｍ、特に１〜２０ｎｍである。
【００５１】
本発明の表面処理剤で処理される基材は特に制限されず、紙、布、金属及びその酸化物、ガラス、プラスチック、セラミック、石英など各種材質のものであってよい。本発明の表面処理剤は前記基板に撥水撥油性、低動摩擦性、及び耐擦傷性を付与することができる。特に、ＳｉＯ２処理されたガラスまたは石英基板の表面処理剤として好適に使用することができる。
【００５２】
本発明の表面処理剤で処理される物品としては、例えばカーナビゲーション、携帯電話、デジタルカメラ、デジタルビデオカメラ、ＰＤＡ、ポータブルオーディオプレーヤー、カーオーディオ、ゲーム機器、眼鏡レンズ、カメラレンズ、レンズフィルター、サングラス、胃カメラ等の医療用器機、複写機、ＰＣ、液晶ディスプレイ、有機ＥＬディスプレイ、プラズマディスプレイ、タッチパネルディスプレイ、保護フイルム、及び反射防止フイルム、など光学物品が挙げられる。本発明の表面処理剤は、各種物品に指紋及び皮脂が付着するのを防止し、さらに傷つき防止性を付与する事ができる。特に、タッチパネルディスプレイ、及び反射防止フイルムの表面に撥水撥油層を形成するための処理剤として有用である。
【００５３】
また、本発明の表面処理剤は、浴槽、洗面台のようなサニタリー製品の撥水、防汚コーティング；自動車、電車、航空機などの窓ガラスまたは強化ガラス、ヘッドランプカバー等の防汚コーティング；外壁用建材の撥水・防汚コーティング；台所用建材の油汚れ防止コーティング；電話ボックスの撥水・防汚コーティング及び貼り紙・落書き防止コーティング；美術品などの撥水性付与コーティング及び指紋付着防止コーティング；コンパクトディスク、ＤＶＤなどの指紋付着防止コーティング；ナノインプリント用金型等の離型剤として、あるいは塗料添加剤、樹脂改質剤、及び無機質充填剤の流動性改質剤または分散性改質剤、テープ、フィルムなどの潤滑性向上剤としても有用である。
【実施例】
【００５４】
以下、実施例及び比較例を示し、本発明をより詳細に説明するが、本発明は下記実施例によって限定されるものではない。
【００５５】
［実施例１］
（ｉ）下記式で表されるポリマー５００ｇを、
【化１８】
0005748292.tif 000019
１，３−ビス（トリフルオロメチル）ベンゼン４００ｇとテトラヒドロフラン１００ｇの混合溶媒に溶解し、水素化ビス（２−メトキシエトキシ）アルミニウムナトリウムの４０％トルエン溶液８０ｇを滴下した。室温で３時間撹拌後、適量の塩酸を加え、十分に攪拌し水洗した。さらに、下層を取り出し、溶媒を留去したところ、液状の生成物４４０ｇを得た。１９Ｆ−ＮＭＲにより、得られた生成物は下記（４ａ）５０モル％、（４ｂ）４８モル％及び（４ｃ）２モル％より成る混合物であることを確認した。
【００５６】
【化１９】
0005748292.tif 000020
【００５７】
（ｉｉ）反応容器に、上記反応で得られた（４ａ）５０モル％、（４ｂ）４８モル％及び（４ｃ）２モル％より成る混合物３００ｇをフッ素系溶媒（ＰＦ５０６０  ３Ｍ社製）２．５ｋｇに溶解させた。次いで、陰イオン交換樹脂Ｂ２０−ＨＧ（オルガノ社製）６００ｇを加え、２０℃で３時間攪拌し、（４ａ）及び（４ｃ）で示されるポリマーを陰イオン交換樹脂に吸着させた。ＰＦ５０６０で陰イオン交換樹脂を洗浄して（４ｂ）で示されるポリマーを除去した。さらにＰＦ５０６０  ３ｋｇを樹脂へ添加し、混合した中へ塩酸を適量加え２０℃で３時間攪拌した。攪拌後３０分静置したところフッ素溶媒層（下層）と、塩酸と樹脂の混合層（上層）に分かれた。フッ素溶媒層を取り出し、ＰＦ５０６０を減圧留去して液状の生成物９０ｇを得た。得られた生成物を１９Ｆ−ＮＭＲにより測定したところ、（４ａ）９２モル％、（４ｂ）５モル％及び（４ｃ）３モル％の混合物であった（（４ａ）と（４ｂ）の合計モルに対する（４ｂ）の含有量は５．２モル％）。
【００５８】
（ｉｉｉ）反応容器に、上記工程（ｉｉ）で得られた（４ａ）９２モル％、（４ｂ）５モル％及び（４ｃ）３モル％より成る混合物４０ｇ、臭化アリル３．５ｇ、硫酸水素テトラブチルアンモニウム０．４ｇを入れて５０℃で３時間攪拌した後、得られた混合物に、３０％水酸化ナトリウム水溶液５．２ｇを滴下して５５℃で１２時間熟成した。その後、ＰＦ５０６０と塩酸を適量加え攪拌した後、十分に水洗した。下層を取り出し、溶媒を減圧留去し、液状の生成物３２ｇを得た。１９Ｆ−ＮＭＲ及び１Ｈ−ＮＭＲにより、下記（５ａ）９２モル％、（５ｂ）５モル％及び（５ｃ）３モル％より成る混合物であることを確認した。
【化２０】
0005748292.tif 000021
【００５９】
（ｉｖ）次に、上記工程（ｉｉｉ）で得られた混合物３０ｇ、１，３−ビス（トリフルオロメチル）ベンゼン２０ｇ、トリメトキシシラン３ｇ、塩化白金酸／ビニルシロキサン錯体のトルエン溶液０．１０ｇ（Ｐｔ単体として２．５×１０−８モルを含有）を混合し、７０℃で３時間熟成させた。その後、溶媒及び未反応物を減圧留去し、液状の生成物２９ｇを得た。
【００６０】
得られた生成物の１Ｈ-ＮＭＲのピークは下記の通りであった。
【００６１】
0005748292.tif 000022
１Ｈ-ＮＭＲにより、得られた生成物は下記式に示される（６ａ）９２モル％、（６ｂ）５モル％及び（６ｃ）３モル％より成る混合物であることを確認した（組成物１）（（６ａ）と（６ｂ）の合計モルに対する（６ｂ）の含有量は５．２モル％）。  
【化２１】
0005748292.tif 000023
【００６２】
［実施例２］
上記工程（ｉｉｉ）で得られた混合物３０ｇを１，３−ビス（トリフルオロメチル）ベンゼン２０ｇに溶解させ、塩化白金酸／ビニルシロキサン錯体のトルエン溶液０．１０ｇ（Ｐｔ単体として２．５×１０−８モルを含有）と、テトラメチルジシロキサン（ＨＭ）とビニルトリメトキシシラン（ＶＭＳ）の１：１付加反応物（ＨＭ−ＶＭＳ）２．５ｇを滴下して、９０℃で２時間熟成した。次いで、溶媒及び未反応物を減圧溜去し、液状の生成物３０ｇを得た。
【００６３】
なお、上記ＨＭ−ＶＭＳは下記の方法で調製した。
テトラメチルジシロキサン（ＨＭ）４０ｇとトルエン４０ｇとを混合し、８０℃に加熱した。ビニルトリメトキシシラン（ＶＭＳ）４４．２ｇと塩化白金酸／ビニルシロキサン錯体のトルエン溶液２ｇ（Ｐｔ単体として１．１×１０−７モルを含有）の混合物をゆっくりと滴下した。得られた混合物を蒸留精製し、下記に示す１：１付加反応物（ＨＭ−ＶＭＳ）８４ｇを得た。
【化２２】
0005748292.tif 000024
【００６４】
実施例２で得られた生成物の１Ｈ-ＮＭＲのピークは以下の通りである。
0005748292.tif 000025
【００６５】
１Ｈ-ＮＭＲにより、得られた生成物は下記式に示される（７ａ）９２モル％、（７ｂ）５モル％及び（７ｃ）３モル％より成る混合物であることを確認した（組成物２）（（７ａ）と（７ｂ）の合計モルに対する（７ｂ）の含有量は５．２モル％）。  
【化２３】
0005748292.tif 000026
【００６６】
［実施例３、４、比較例１、２］
実施例３、４及び比較例１、２の組成物は、実施例１で得られた組成物１に更に上記式（６ｂ）で示されるポリマーを加え、下記表１に示す混合比（モル％）となるように調製した。
【００６７】
【表１】
0005748292.tif 000027
【００６８】
［実施例５］
上記工程（ｉｉｉ）で得られた混合物３０ｇ、１，３−ビス（トリフルオロメチル）ベンゼン２０ｇ、下記式で表わされる環状シロキサン化合物８．１２ｇ、
【化２４】
0005748292.tif 000028
塩化白金酸／ビニルシロキサン錯体のトルエン溶液０．１０ｇ（Ｐｔ単体として２．５×１０−８モルを含有）を混合し、８０℃で３時間熟成した。その後、溶媒及び未反応物を減圧留去し、１，３−ビス（トリフルオロメチル）ベンゼン２０ｇ、アリルトリメトキシシラン３．２８ｇ、塩化白金酸／ビニルシロキサン錯体のトルエン溶液０．１０ｇ（Ｐｔ単体として２．５×１０−８モルを含有）を添加し、混合して、９０℃で３時間熟成した。その後、溶媒及び未反応物を減圧留去し、液状の生成物を得た。
【００６９】
実施例５で得られた生成物の１Ｈ-ＮＭＲのピークは以下の通りである。
0005748292.tif 000029
【００７０】
１Ｈ-ＮＭＲにより、得られた生成物は下記式に示される（８ａ）９２モル％、（８ｂ）５モル％及び（８ｃ）３モル％より成る混合物であることを確認した（組成物３）（（８ａ）と（８ｂ）の合計モルに対する（８ｂ）の含有量は５．２モル％）。  
【化２５】
0005748292.tif 000030
【００７１】
［実施例６］
上記工程（ｉｉｉ）で得られた混合物３０ｇ、１，３−ビス（トリフルオロメチル）ベンゼン２０ｇ、下記式で表わされる環状シロキサン化合物８．１２ｇ、
【化２６】
0005748292.tif 000031
塩化白金酸／ビニルシロキサン錯体のトルエン溶液０．１０ｇ（Ｐｔ単体として２．５×１０−８モルを含有）を混合し、８０℃で３時間熟成した。その後、溶媒及び未反応物を減圧留去し、１，３−ビス（トリフルオロメチル）ベンゼン２０ｇ、９−デセン−１−トリメトキシシラン５．２７ｇ、塩化白金酸／ビニルシロキサン錯体のトルエン溶液０．１０ｇ（Ｐｔ単体として２．５×１０−８モルを含有）を添加し、混合して、９０℃で３時間熟成した。その後、溶媒及び未反応物を減圧留去し、液状の生成物を得た。
【００７２】
実施例６で得られた生成物の１Ｈ-ＮＭＲのピークは以下の通りである。
0005748292.tif 000032
【００７３】
１Ｈ-ＮＭＲにより、得られた生成物は下記式に示される（９ａ）９２モル％、（９ｂ）５モル％及び（９ｃ）３モル％より成る混合物であることを確認した（組成物４）（（９ａ）と（９ｂ）の合計モルに対する（９ｂ）の含有量は５．２モル％）。  
【化２７】
0005748292.tif 000033
【００７４】
［比較例３〜９］
比較例３〜９の化合物または組成物を以下に示す。
［比較例３］
【化２８】
0005748292.tif 000034
【００７５】
［比較例４］
下記（１０ａ）９５モル％と（１０ｂ）５モル％から成る混合物。
【化２９】
0005748292.tif 000035
【００７６】
［比較例５］
【化３０】
0005748292.tif 000036
【００７７】
［比較例６］
下記式で示され、（１１ａ）５０モル％、（１１ｂ）２５モル％及び（１１ｃ）２５モル％の混合物より成る組成物。
【化３１】
0005748292.tif 000037
【００７８】
［比較例７］
【化３２】
0005748292.tif 000038
【００７９】
［比較例８］
【化３３】
0005748292.tif 000039
【００８０】
［比較例９］
【化３４】
0005748292.tif 000040
【００８１】
表面処理剤の調製及び硬化被膜の形成
実施例１〜６及び比較例１〜９のフルオロオキシアルキレン基含有ポリマー組成物または化合物を、濃度２０ｗｔ％になるように１，３−ビス（トリフルオロメチル）ベンゼンに溶解させて表面処理剤を調製した。最表面にＳｉＯ２を１０ｎｍ処理したガラス（コーニング社製  Ｇｏｒｉｌｌａ）に、各表面処理剤１０ｍｇを真空蒸着し（処理条件は、圧力：９．０×１０−４Ｐａ、温度：７４０℃）、４０℃、湿度８０％の雰囲気下で２時間硬化させて硬化被膜を形成した。
【００８２】
得られた硬化被膜を下記の方法により評価した。結果を表２に示す。
【００８３】
［撥水撥油性の評価］
接触角計ＤｒｏｐＭａｓｔｅｒ（協和界面科学社製）を用いて、硬化被膜の水に対する接触角（撥水性）及びオレイン酸に対する接触角（撥油性）を測定した。
【００８４】
［動摩擦係数の測定］
ベンコット（旭化成社製）に対する動摩擦係数を、表面性測定機１４ＦＷ（新東科学社製）を用いて下記条件で測定した。
接触面積：３５ｍｍ×３５ｍｍ
荷重：２００ｇ
【００８５】
［耐摩耗性の評価］
ラビングテスター（新東科学社製）を用いて、下記に示す各条件で硬化被膜の表面を擦った後の、硬化被膜の水に対する接触角（撥水性）を評価した。試験環境条件は２５℃、湿度４０％である。
【００８６】
１．耐布摩耗性
布：ベンコット（旭化成社製）
移動距離（片道）：３０ｍｍ
移動速度：１８００ｍｍ／分
荷重：２ｋｇ／ｃｍ２
擦り回数：５０，０００回
【００８７】
２．耐消しゴム摩耗性
消しゴム：ＥＢ−ＳＮＰ（トンボ社製）
移動距離（片道）：３０ｍｍ
移動速度：１８００ｍｍ／分
荷重：１ｋｇ／ｃｍ２
擦り回数：１０，０００回
【００８８】
３．耐スチールウール摩耗性
スチールウール：ＢＯＮＳＴＡＲ＃００００（日本スチールウール株式会社製）
移動距離（片道）：３０ｍｍ
移動速度：１８００ｍｍ／分
荷重：１ｋｇ／ｃｍ２
擦り回数：１０，０００回
【００８９】
【表２】
0005748292.tif 000041
【００９０】
両末端加水分解性ポリマーを１０モル％以上含有するポリマー組成物から形成された比較例１及び２の硬化被膜は耐擦傷性（耐スチールウール摩耗性）に劣る。両末端加水分解性ポリマーを全く含まない表面処理剤から形成された比較例３の硬化被膜は耐摩耗性に劣る。主鎖に−（ＯＣ２Ｆ４）ｅ（ＯＣＦ２）ｆ−構造を有さない片末端加水分解性ポリマーを含む表面処理剤から形成された比較例４の硬化被膜は動摩擦係数が高く、耐摩耗性に劣る。また、片末端加水分解性ポリマーを含まない表面処理剤から形成された比較例５及び７の硬化被膜は動摩擦係数が高く、また撥水撥油性及び耐摩耗性に劣る。末端にフッ素原子を含有しないポリマーの組成物から形成された比較例６の硬化被膜は撥水撥油性及び耐摩耗性に劣る。分岐型のフルオロオキシアルキレン基含有ポリマーを有する表面処理剤から形成された比較例８及び９の硬化被膜は動摩擦係数が非常に高く、かつ耐摩耗性に劣る。これに対し、実施例１〜６の表面処理剤は、撥水撥油性に優れ、動摩擦係数が小さく、且つ耐摩耗性に優れており、特に耐擦傷性に優れ、多数回スチールウールで擦っても硬化被膜の特性を維持することができる。
【産業上の利用可能性】
【００９１】
本発明のフルオロオキシアルキレン基含有ポリマー組成物は、撥水撥油性、低動摩擦性、耐摩耗性、特に耐擦傷性に優れた硬化被膜を与えることができる。また、本発明のフルオロオキシアルキレン基含有ポリマー組成物は、特願２００９−２４７０３２に記載されている表面処理剤よりもさらに優れた耐擦傷性を有する硬化被膜を形成することができる。このため、本発明のフルオロオキシアルキレン基含有ポリマー組成物を含有する表面処理剤は、特に、タッチパネルディスプレイ、及び反射防止フイルムなど、各種光学物品の表面に撥水撥油層を形成するための処理剤として有用である。